(57)【要約】      （修正有）【課題】紙糸を使用して、従来の織編物とは外観、触感の異なる新規な製品を工業的に生産する方法を提供する。【解決手段】天然のマニラ麻を原料とする高耐水性特殊紙、合成フィルムおよびレ−ヨンフィルムまたはウエッブ状のシートに文字、図柄３、写真および全面無地に水性、油性のインクで印刷したりコーテングした印刷物を０．８〜５０ｍｍ幅にスリットしてテープ状にしたものおよびそのテープ４を撚糸して糸状にしたり、紐状にしたものを織編物材料として１００％使用または綿、羊毛、絹その他の天然繊維、ポリエステル、ナイロンなどの合成繊維およびレーヨンなどの再生繊維と交撚、交織、交編することで従来の織編物とは外観、触感の異なる新規な製品を工業的に生産できる。【選択図】図１
2010095835.tif 000002
【特許請求の範囲】
【請求項１】
天然の種子繊維、靭革繊維、茎幹繊維、葉繊維、果実繊維、針葉樹、広葉樹および物人造繊維、ナイロンなど化学繊維を単独又は混合した原料を用いて抄紙した耐水性の紙および不織布などウエッブ（以下、これを総称して耐水性特殊紙という）に、文字、図柄、写真および全面無地に片面あるいは両面に印刷したものを、０．８〜５０ｍｍ幅にリットしたテープ、およびその１本又は、複数本、撚り合わせて糸にしたもの、また絞ったり、たたんだり、丸めたりして糸、あるいは紐状にすることを特徴とする織編物用の特殊意匠糸の製造方法。
【請求項２】
ポリエステル、ポリアミド、ポリプロピレン、ポリエチレン、ポリクラール、ポリウレタン、ポリスチレンなどの合成ポリマーの原料とするフィルム（以下、これを総称して合成フィルムという）および植物を原料とするレーヨンフィルムあるいはウェッブ（以下、これを総称してレーヨンシートという）および蛋白質、セルロース、澱粉、酢酸セルロースなど天然物由来（生分解性）のバイオマスフィルム、シートおよび天然物由来の樹脂を請求項１の耐水性特殊紙コーテングしたものに文字、図柄、写真、全面無地に片面あるいは両面に印刷したものを０．８〜５０ｍｍ幅にスリットしたテープ、およびその１本または複数本、撚合わせて糸にしたもの、また絞ったり、たたんだり、丸めたりして糸あるいは紐状にすることを特徴とする織編物用の特殊意匠糸の製造方法。
【請求項３】
請求項１および請求項２の印刷方法はスクリーン印刷、グラビヤ印刷、オフセット印刷、フレキソ印刷およびインクジェットプリントなど何れでもよく、インクも水系、溶剤系の何れでもよく、色材も染料、顔料何れでもよく、グラビヤ印刷インキには天然物由来の生分解性インキを配合したものも含む高い耐湿潤性堅牢度、高摩擦堅牢度および耐光堅牢度を有するインキによる印刷物であることを特徴とする織編物用特殊意匠糸の製造方法。
【発明の詳細な説明】
【技術分野】
【０００１】  本発明は文字，写真、模様および全面無地に印刷した耐水性特殊紙、合成フィルムおよびレ−ヨンシート状のものおよびそれをスリットしたテープ、またそのテープをさらに撚糸して糸にしたり、絞ったり、たたんだり、丸めたり、またそれらを合わせたり、または他の糸と合わせたりして糸にしたもの、またテープを紐状に加工したものおよびこれらを使用した織編物である。
【背景技術】
【０００２】  古代から紙衣（紙子）・紙布といわれる和紙をそのまま水をつけて叩いて柔らかくし、衣服に用いることは行われてきた。しかし、紙は一般に耐水性がなく、繰り返し洗濯に耐えない。本発明の耐水性特殊紙は湿潤強度が高く、これを一定幅にスリットしてテープ、糸または紐にしたものおよびそれらを使った織編物は繰り返し洗濯が可能である。また合成フィルム、レーヨンフィルムは元来耐水性があり強靭である。本発明はその耐水性特殊紙、合成フィルムおよびレーヨンシートに予め文字、図柄、写真および全面無地に印刷した印刷糸を用いることに特徴がある。この特殊意匠糸を１００％か、一部に使用したり他繊維糸と交撚、交織および交編して従来、存在しなかった新規で機能性に富んだ織編物を製造し、新しいファッション性の高い衣料用およびインテリア資材、生活資材、建築資材などの織編物用の原糸・資材を提供するものである。
【特許文献１】
【発明の開示】
【発明が解決しようとする課題】
【０００３】  今までの紙の印刷物は水洗いに耐えないがマニラ麻や針葉樹などを原料にした耐水性特殊紙を用いることで繰り返し洗濯に耐える織編物が得られた。この耐水性特殊紙、合成フィルムおよびレーヨンシートに、インキで印刷したものをスリットしてテープまたは糸、紐状にしたものおよびそれらを織編物にすることによって従来のテープ、糸、紐および織編物にない新規な外観と風合いを有する新しい衣料分野、材料分野を開拓した。
【課題を解決するための手段】
【０００４】  本発明は繰り返し洗濯や過酷な着用に耐えるためにマニラ麻などの葉茎繊維および針葉樹を原料とした高耐水性紙、合成フィルムおよびレーヨンフィルムに、水性、油性で着色剤は合成および天然の顔料、染料、墨汁、ガラス粉、及び金属粉で、湿潤、摩擦、および耐光に対して高い堅牢性を持つものを素材に合わせて使用し、色は黒、白、その他の単色、および色を組合わせて表現するもの、およびフルカラーのインキを使用した。
【発明の効果】
【０００５】  本発明は従来の無地糸、霜降糸または絣状の糸の代わりに、印刷した紙また合成フィルム、レーヨンフィルムをスリットしたテープあるいは糸を使うことによって印刷した白黒、その他の単色およびフルカラーの文字、図柄、写真および全面無地の片面または両面印刷がランダムにテープ、糸および紐および織編物表面に現れて新規な外観と風合いのテープ、糸、紐および織編物が得られたことが発明の効果である。耐水性特殊紙、合成フィルムおよびレーヨンフィルムと印刷インキの選定により紙、フィルムおよびシートでありながら繰り返し洗濯に耐える新規なテープ、糸、紐および織編物が得られたことが発明の効果である。
【発明を実施するための最良の形態】
【０００６】  本発明実施のために印刷する原紙はマニラ麻、シザル麻などの少なくとも１種以上の葉茎繊維および針葉樹の木材パルプを原料とした高耐水性特殊紙などおよび針葉樹を原料とする繰り返し水洗いに耐える厚さ１１〜３５ｇ／ｍ２高耐水性特殊紙である。その他、厚さ２〜１００ミクロンの合成フィルムおよびレーヨンシートの帯状のものとは幅１００〜２，０００ｍｍの連続したシートを言う。織編物用材料とは帯状のものを０．８〜５０ｍｍにスリットしたテープ、またはそのテープをダブルツイスターまたはリング撚糸機およびその他の撚糸機を用いて甘撚した糸状のもの、また普通撚りおよび強撚した糸、または複数本撚り合わせて糸にしたもの、また絞ったり、たたんだり、丸めたりして糸状、あるいは荷造り紐のようなものを言う。絵柄とは文字、写真、図柄その他、全面無地印刷であり、印刷は片面印刷および両面印刷、また複数回の印刷での、白黒、単色、フルカラーで印刷されるもの。印刷方式は凸版、凹版、フレキソ、オフセット、グラビヤ印刷などすべての印刷方式およびインクジェットプリントおよびコーテイング加工をしたものである。インク組成は水性および油性で着色剤は合成および天然の顔料、染料、墨汁、ガラス粉および金属粉で湿潤、摩擦および耐光に対して高い堅牢性を持つものを素材にあわせて使用する。織組織は平織、綾織、繻子織の３原組織とそれらを組み合わせた変化織の何れでもよい。編地は丸編、横編、ラッセルなどいずれかそれらの組み合わせで作られた印刷糸およびこれらを使用した織編物。
【実施例１】
【０００７】  マニラ麻を原料とする坪量１５ｇ／ｍ２の高耐水性の紙糸用原紙に黒の英文字の入った図柄を、ＵＶインキを用いたオフセット印刷方式で工業的に片面に印刷した印刷物を１０ｍｍ幅にスリットし、そのスリットした印刷テープに、撚糸機で絞りをかけ糸状にし、極めて斬新なメッセージ性のある英文字入りの印刷糸の絞り糸を工業的に製造した。また、このメッセージ性のある絞り糸状の印刷糸を織物に織り込み、新しい表現である英文字でのメッセージを織り込んだ織物を製造した。
【実施例２】
【０００８】  マニラ麻を原料とする坪量１５ｇ／ｍ２の高耐水性の紙糸用原紙に英文字とフルカラー写真の入った図柄を片面にＵＶインキを用いたオフセット印刷方式で工業的に印刷した印刷物を１０ｍｍ幅にスリットしフルカラーの印刷テープ糸を製造した。また、この斬新なフルカラーのメッセージ性のある印刷テープ糸を経糸にウール糸、緯糸に印刷テープ糸とウールを用いた、大変新しい表現の印刷テープ糸を織り込んだ織物を得ることが出来た。
【実施例３】
【０００９】  マニラ麻を原料とする坪量１５ｇ／ｍ２の高耐水性の紙糸用原紙に、フルカラー写真の図柄を、片面にＵＶインキを用いたオフセット印刷方式で工業的に印刷したフルカラーの印刷物を、１０ｍｍ幅にスリットし、更にこの印刷テープにＺ方向に撚り数１００回の撚りをかけ、今までに無い全く新しい絞り状の糸、絣糸のような印刷糸を製造した。
【実施例４】
【００１０】  マニラ麻を原料とする坪量１５ｇ／ｍ２の高耐水性の紙糸用原紙に、フルカラーの木目調の図柄を、両面にＵＶインキを用いたオフセット印刷方式で工業的に印刷したフルカラーの木目調の印刷物を２０ｍｍ幅にスリットし更に、この印刷テープを撚糸機で絞りナチュラル感のある全く新しい表現の絞り糸状の印刷糸を製造した。またこの木目調の絞り印刷糸を使い全く新しい繊細な表現力のある、壁紙、イス張り、インテリア資材また生活資材、衣料品、産業資材の用途が可能な、極めて軽い印刷糸での編物を製造した。
【実施例５】
【００１１】  マニラ麻を原料とする坪量１５ｇ／ｍ２の高耐水性の紙糸用原紙に、グラビア印刷方式で工業的に表面２回、裏面２回、計４回の黒色の印刷をした、黒無地の印刷物を４ｍｍ幅にスリットし、更に、この黒色の印刷テープに撚り数２９０回の撚りをかけることにより、黒色のデニムなどの織物に使える黒色の糸染め状態の印刷糸を製造した。
【実施例６】
【００１２】  幅５００ｍｍ、厚さ２０ミクロンのポリプロピレンフィルムの表面にコロナ放電処理をした後に、多色の図柄をＵＶインキを使用してフレキソ印刷したフィルムを５ｍｍ幅にスリットしたテープをＺ方向に１５０回の撚りをかけ合成フィルムの印刷糸を得た。
【産業上の利用可能性】
【００１３】  マニラ麻、シザル麻、針葉樹を原料とした高耐水性の紙は乾燥状態あるいは耐酸性、耐アルカリ性、耐溶剤性、耐摩耗性および耐酵素性などすべての物理化学処理に対して、同一番手の綿糸と比較して同等以上の物理・化学諸特性をもっている。その上、マニラ麻、シザル麻、針葉樹という天然の素材であるために、地球上で再生産が可能な持続的な材料である。さらに紙糸は綿糸や羊毛糸のように紡績糸ではなく、１枚のシート状であるために本発明のように印刷も可能である。原料であるマニラ麻の強靭さと優れた吸水性、触感、染色性を保持しながら１枚のシートで構成されるために紡績糸で起こりやすいピリングなどの問題もなく、又ポリエステル、ポリアミド、ポリプロピレン、ポリエチレン、ポリクラール、ポリウレタン、ポリスチレンなどの合成ポリマーを原料とするフィルムあるいはレーヨンのシート又はウエッブは印刷可能で耐水性があり強靭な上、透明で独特の光沢があり、紙とともに全く新規な衣料用素材として産業上利用可能である。本発明の印刷した糸を織編物にした場合の独特の外観は従来の霜降、杢糸絣、プリントなどとは全く異なる新規なファッション素材として産業上利用可能である。
【図面の簡単な説明】
【００１４】
【図１】（Ａ）マニラ麻を原料とした坪量１５ｇ／ｍ２、幅２４５ｍｍの高耐水性特殊連続紙に、黒で英文字の図柄をオフセット印刷したもの。（Ｂ）（Ａ）を幅１０ｍｍにスリットしてテープにしたもの。
【図２】（Ａ）マニラ麻を原料とした坪量１５ｇ／ｍ２、幅２４５ｍｍの高耐水性特殊連続紙に、英文字とフルカラーの写真入りの図柄をオフセット印刷したもの。（Ｂ）（Ａ）を１０ｍｍ幅にスリットしてテープにしたもの。
【図３】（Ａ）マニラ麻を原料とした坪量１５ｇ／ｍ２、幅２４５ｍｍの高耐水性特殊連続紙に、フルカラーの木目調の図柄をオフセット印刷したもの。（Ｂ）（Ａ）を２０ｍｍ幅にスリットしてテープにしたもの。
【図４】（Ａ）マニラ麻を原料とした坪量１５ｇ／ｍ２、幅２４５ｍｍの高耐水性特殊連続紙に、黒色の総べた刷りをグラビア印刷で表２回、裏２回、計４回行い無地としたもの。（Ｂ）（Ａ）を４ｍｍ幅にスリットしてテープにしたもの。
【図５】（Ａ）図１（Ｂ）の１０ｍｍのテープを撚糸機で絞り、絞り糸の印刷糸にしたもの。（Ｂ）図２（Ｂ）の１０ｍｍのテープを撚糸機で絞り、絞り糸の印刷糸にしたもの。（Ｃ）図３（Ｂ）の２０ｍｍのテープを撚糸機で絞り、絞り糸の印刷糸にしたもの。（Ｄ）図４（Ｂ）の４ｍｍのテープを撚糸機で絞り、絞り糸の印刷無地糸にしたもの。
【図６】（Ａ）図１（Ｂ）の１０ｍｍのテープにＺ方向に５０回の撚りをかけ、甘撚りの印刷糸にしたもの。（Ｂ）図２（Ｂ）の１０ｍｍのテープにＺ方向に５０回の撚りをかけ、甘撚りの印刷糸にしたもの。（Ｃ）図３（Ｂ）の２０ｍｍのテープにＺ方向に１０回の撚りをかけ、甘撚りの印刷糸にしたもの。（Ｄ）図４（Ｂ）の４ｍｍのテープにＺ方向に２９０回の撚りをかけ、通常の黒の糸染めタイプの印刷糸にしたもの。
【図７】（Ａ）図４（Ａ）の糸を実施例１の織物の緯糸に織込んだ黒文字の印刷糸入りの織物。（Ｂ）図４（Ｂ）の糸を実施例２の織物の緯糸に織込んだ多色柄の印刷糸入りの織物。
【図８】（Ａ）幅５００ｍｍ、厚さ２０ミクロンのポリプロピレンフィルムの表面にコロナ放電処理をした後に、多色の図柄をＵＶインキを使用してフレキソ印刷したもの。（Ｂ）（Ａ）を５ｍｍ幅にスリットしたテープにしたもの。（Ｃ）（Ｂ）をＺ方向に１５０回の撚りをかけた合成フィルムの印刷糸。
【符号の説明】
【００１５】１は本発明の材料である厚さ１５ｇ／ｍ２、幅２４５ｍｍの高耐水性特殊連続紙に黒色の英文字を１色でオフセット印刷したもの。
２はその印刷した帯状の連続紙を巻いた管。
３は印刷した黒色の英文字の図柄。
４は印刷した帯状の連続紙を１０ｍｍ幅にスリットしたテープ。
５は黒の英文字とカラー写真の図柄をオフセット印刷した高耐水性連続紙。
６はカラー印刷した高酎水性連続紙を巻いた管。
７は印刷した英文字とカラー写真の図柄。
８はカラー印刷した帯状の連続紙を１０ｍｍ幅にスリットしたテープ
９は木目調の柄を両面にそれぞれ４色でのオフセット印刷した高耐水性連続紙。
１０はその印刷した帯状の連続紙を巻いた管。
１１は両面に印刷した多色の木目調の図柄。
１２は印刷した帯状の連続紙を２０ｍｍ幅にスリットしたテープ。
１３は表２回、裏２回、計４回の黒色のべた刷りをグラビア印刷した高耐水性連続紙。
１４はその印刷した帯状の連続紙を巻いた管。
１５は印刷した黒色の無地。
１６は黒色の無地に印刷した帯状の連続紙を４ｍｍ幅にスリットしたテープ。
１７は４の英文字印刷したテープを撚糸機で絞り、絞り糸の印刷糸にしたもの。
１８は８のカラー印刷したテープを撚糸機で絞り、絞り糸の印刷糸にしたもの。
１９は１２の木目調の印刷したテープを撚糸機で絞り、絞り糸の印刷糸にしたもの。
２０は１６の黒色無地に印刷したテープを撚糸機で絞り、絞り糸の印刷糸にしたもの。
２１は４の英文字印刷したテープを撚糸機で５０回の撚りをかけたもの。
２２は８の印刷したテープを撚糸機で５０回の撚りをかけたもの。
２３は１２の木目調に印刷したテープを撚糸機で１０回の撚りをかけたもの。
２４は１６の黒色無地に印刷したテープを撚糸機で２９０回の撚りをかけたもの。
２５は経糸に紺色の綿糸を使用、緯糸に紺色の綿糸と本発明の１７の黒１色の英文字を印刷した絞り糸の印刷糸を１：１に織り込んだ実施例１の織物。
２６は紺色の綿糸の経糸。
２７は緯糸に織り込んだ紺色の綿糸。
２８は緯糸に織り込んだ英文字の絞り糸の印刷糸。
２９は経糸にベージュ色の紡毛糸を使用、緯糸にベージュ色の紡毛糸と本発明の１８のカラー印刷した絞り糸の印刷糸を４：１に織り込んだ実施例２の織物。
３０はベージュ色の紡毛糸の経糸。
３１は緯糸に織り込んだベージュ色の羊毛糸。
３２は緯糸に織り込んだ英文字、カラー写真柄の絞り糸の印刷糸。
３３は５００ｍｍ、厚さ２０ミクロンの合成フィルムであるポリプロピレンのフィルムにフルカラーの図柄をＵＶインキのフルカラーでフレキソ印刷したもの。
３４はその印刷した帯状の連続紙を巻いた管。
３５は合成フィルムに印刷したフルカラーの図柄。
３６は印刷した帯状の連続フィルムを５ｍｍ幅にスリットしたテープ。
３７はそのスリットテープにＺ方向に１５０回の撚りをかけたもの。
【図１】
2010095835.tif 000003
【図２】
2010095835.tif 000004
【図３】
2010095835.tif 000005
【図４】
2010095835.tif 000006
【図５】
2010095835.tif 000007
【図６】
2010095835.tif 000008
【図７】
2010095835.tif 000009
【図８】
2010095835.tif 000010